СПОСОБ ПОЛУЧЕНИЯ И ПРИМЕНЕНИЯ КОМПОЗИЦИЙ, КОНТРОЛИРУЮЩИХ ПЕНООБРАЗОВАНИЕ

1. Способ получения композиции, контролирующей пенообразование, включающей разветвленный или сшитый полиорганосилоксановый материал, в котором диспергирован тонко раздробленный наполнитель, поверхность которого является гидрофобной, который включает стадии
A) смешения перед стадией (B) (i) тонко раздробленного наполнителя, (ii) полиорганосилоксана, имеющего по меньшей мере два реакционноспособных заместителя, предпочтительно в среднем два реакционноспособных заместителя, способных вступать в реакцию присоединения с компонентом (iii) гидросилированием, и (iii) полиорганосилоксана, имеющего по меньшей мере три реакционноспособных заместителя, способных вступать в реакцию присоединения с компонентом (ii) гидросилированием;
B) индуцирование реакции гидросилирования компонентов (ii) и (iii) в присутствии катализатора на основе переходного металла,
где реакцию гидросилирования проводят до тех пор, пока реакционная смесь, по меньшей мере, частично не превратиться в гель, и сдвигающие силы прилагают к данной, по меньшей мере, частично превратившейся в гель смеси.
2
2. Способ по п.1, в котором тонко раздробленный наполнитель (i) представляет собой диоксид кремния с площадью поверхности, измеренной по BET, по меньшей мере 50 м/г, выбранный из осажденного диоксида кремния и полученного при гелеобразовании диоксида кремния с размером частиц от 0,5 до 2 мкм.
3. Способ по п.1 или 2, в котором компонент (i) добавлен в количестве от 2 до 15 мас.%, компонент (ii) - в количестве от 80 до 92% по массе и компонент (iii) - в количестве от 0,1 до 5 мас.% в расчете на общую массу компонентов (i), (ii) и (iii), и количество катализатора на основе переходного металла находится в диапазоне, обеспечивающем от 0,1 до 1000 ч./млн металла по массе в расчете на объединенную массу компонентов (ii) и (iii).
4. Способ по любому одному из п.1 или 2, в котором компонент (ii) и компонент (iii) имеют реакционноспособные заместители, выбранные из связанных с кремнием атомов водорода и связанных с кремнием алифатически ненасыщенных углеводородных групп, где ненасыщенность расположена между терминальными атомами водорода указанной группы.
5. Способ по любому одному из п.1 или 2, в котором компонент (ii) представляет собой линейный полиорганосилоксановый материал с реакционноспособными группами, расположенными на его терминальных атомах кремния.
6. Способ по п.4, в котором алифатически ненасыщенный углеводород представляет собой винильную или аллильную группу.
7. Способ по любому одному из пп.1, 2 или 6, в котором компонент (iii) выбран из циклических, линейных, разветвленных или смолистых полиорганосилоксанов или смеси, включающей два или более из таких полиорганосилоксанов, вязкость которых существенно ниже вязкости компонента (ii).
8. Способ по п.7, в котором смолистый полиорганосилоксановый материал для использования в качестве компонента (iii) имеет молекулярную массу не более 15000, содержит от 3 до 10 связанных с кремнием реакционноспособных групп на молекулу, причем каждая является заместителем при различных атомах кремния.
9. Способ по любому одному из пп.1, 2, 6 или 8, в котором соотношение реакционноспособных групп в компонентах (ii) и (iii) является таким, что в среднем от 3/1 до 1/3 SiH-групп использованы на каждую связанную с кремнием алифатически ненасыщенную углеводородную группу.
10. Способ по любому одному из пп.1, 2, 6 или 8, в котором конечная композиция, контролирующая пенообразование, имеет вязкость от 20000 до 100000 мПа·с, измеренную при 25°C.
11. Способ по любому одному из пп.1, 2, 6 или 8, который также включает на стадии (A) от 50 до 80 мас.% полидиорганосилоксана в качестве растворителя или разбавителя, имеющего вязкость от 500 до 12500 мПа·с при 25°C в расчете на общую массу композиции, контролирующей пенообразование.
12. Способ по любому одному из пп.1, 2, 6 или 8, в котором композиция, контролирующая пенообразование, имеет вязкость в диапазоне от 40000 до 75000 мПа·с при 25°C.
13. Способ по любому одному из пп.1, 2, 6 или 8, в котором после стадии (B) композиция, контролирующая пенообразование, эмульгирована как эмульсия масло-в-воде.
14. Способ по п.13, в котором силиконовая смола, имеющая монофункциональные и тетрафункциональные звенья, добавлена в количествах вплоть до 5 мас.% суммарной массы композиции, контролирующей пенообразование.
15. Способ контроля пены в водной среде использованием композиции, контролирующей пенообразование, по любому из предшествующих пп., причем указанная водная среда выбрана из чернил, покрытий, красок, моющих средств, черного щелока или из водных сред, встречающихся при целлюлозно-бумажном производстве, обработке сточных вод, окрашивании тканей или промывке в скрубберах природного газа.
16. Способ по п.15, где водная среда имеет pH менее 3 или более 12.
17. Способ по любому одному из пп.1, 2, 6, 8, 14, 15 или 16, в котором сдвигающие силы приложены к композиции, контролирующей пенообразование, включающей по меньшей мере частично превратившуюся в гель реакционную смесь на всей стадии, выбранной из стадий тщательного перемешивания смеси, пропускания смеси через гомогенизатор и пропускания смеси через смеситель, чтобы улучшить ее текучесть.
18. Способ по п.17, в котором текучесть по меньшей мере частично превратившейся в гель реакционной смеси, полученной на стадии (B), улучшена диспергированием, редиспергированием или разжижением смеси путем приложения сдвигающих сил.
19. Способ по п.1 или 18, в котором приложение сдвигающих сил осуществлено перед использованием композиции, контролирующей пенообразование, в качестве неразбавленного материала или перед дальнейшим манипулированием смесью, полученной на стадии (B), чтобы предоставить ее в форме эмульсии.